Les pointes scriptrices pour stylogra s à encre liquide qui existent actuellement, ont été réalisées en des matériaux extra mement variés. On a même proposé comme matériau des substances à base de céramique, en particulier dans le descriptif japonais 5511/51 qui propose, pour le même usage, des substances minérales, telles que des silicates, des oxydes ou des carbures, et dans le brevet français 1.160.331 où un matériau à base de céramique est proposé comme type particulier de matériau poreux. La caractéristique principale de ces dispositifs de tracé déjà anciens est la porosité que doit avoir le matériau utilisé, porosité dont il résulte bien str que le liquide utilisé pour effectuer le tracé doit traverser les pores du corps de la pointe scriptrice. D'expérience montre que, dans ce cas, on aboutit à une impossibilité parce que les pores très fins des substances à base de céramique ne laissent pas passer l'encre utilisée pour le tracé. Pour la réalisation de petits conduits tubulaires de pointes scriptrices, on a alors cherché à utiliser des substances à base d'oxyde et de céramique, dans lesquelles, conformément au document DAS 1.761.995, une substance en métal trempé doit être mélangée à la céramique. On a, en outre, proposé, dans le document DOS 1 461 644 de réaliser ces petits conduits tubulaires à partir du mélange d'un métal et d'une substance non métallique, celle-ci pouvant être à base de céramique (carbure métallique). Ces propositions n'ont cependant pas abouti à un résultat satisfaisant. Il s'est avéré, en effet, que ni l'addition du métal, ni celle de la substance organique de liaison (liant adhésif) n'entraînaient de caractéristique avantageuse pour le produit fini. Un tel produit ne possède notamment pas la porosité ou qualité de mouil- lage nécessaire, sans laquelle un écoulement régulier de l'encre n'est pas possible. La présente invention est caractérisée en ce que la pointe scriptrice pour un stylographe à encre liquide, est réalisée en un matériau à base d'oxyde et de céramique, mélange qui ne comporte pas de pores conducteurs de l'encre et est donc imperméable à son écoulement. Des matériaux particulièrement appropriés pour la réalisa~ tion de telles pointes scriptrices sont notamment l'oxyde d'aluminium, ainsi que 1' oxyde de béryllium, l'oxyde de zirconium, le bioxyde de titane, ou des mélanges de ces différents corps. A ce matériau sont ajoutées, pour la mise en forme, des substances organiques de liaison, telles que le polystyrène ou des alginates, qui agissent en tant qu'agents plastifiants et qui doivent être chassés sans reste hors du produit après le processus de mise en forme et qui n'interviennent donc pas dans la cohérence de la masse d'oxyde(s) et de céramique0 Des matières premières utilisées pour la réalisation de pointe scriptrice conforme à-la présente invention, consistent principalement en 80 et 100 % d'oxyde métallique, et de préférence 90%. Des silicates et/ou des alcalis peuvent 8trie ajoutés au mélange d'- oxyde et de céramique pour diminuer la température de combustion. Ltécoulement de l'encre dans une telle pointe scriptrice ne se produit pas à travers les pores du matériau utilisé, mais plu t8t le long de canaux situés à la périphérie de la tête scriptrice et qui ont, en coupe, la forme d'un U. Cette forme en U des canaux contenant l'encre est nécessaire, car, comme on le sait, seul un tel canal permet d'obtenir un ménisque de forme convexe, alors que des canaux en forme de V donneraient au ménisque d'encre une forme concave, ce qui entrainerait des perturbations dans le processus d'écriture en raison d'une arrivée irrégulière de l'encre sur le papier. L'invention est décrite ci-dessous à l'aide des dessins annexés représentant un exemple de réalisation de l'invention, dessins dans lesquels - la figure 1 est une vue de profil de la pointe scriptrice conforme à la présente invention, - la figure ? est une vue de dessous de la pointe, - la figure 3 est une vue en coupe longitudinale de la pointe scriptrice, réalisée dans le plan qui contient les canaux en forme de U, - la figure 4 est une vue en coupe selon l'axe C-D de la figure 3. Les dessins annexés représentent une pointe scriptrice 1 réalisée en une substance à base d'oxyde et de céramique, dans la surface extérieure de laquelle sont prévus, pour ltécoulement de l'encre, des canaux 2 qui ont, en coupe transversale 3, 4, la forme d'un U et sont disposés en croix 5 dans la zone de la pointe. Bien entendu, l'invention n'est pas limitée à l'exemple de réalisation ci-dessus décrit et représenté, à partir duquel on pourra prévoir d'autres modes et d'autres formes de réalisation, sans pour cela sortir du cadre de l'invention. REVENDICATIONS 1.- Pointe scriptrice pour stylographes à encre liquide, réalisée en un mélange d'oxyde et de céramique, pointe caractérws;e en ce que la matière constitutive est imperméable à l'encre, et elle est pourvue, le long de la surface, de canaux d'écoulement pour 1'- encre, 2.- Pointe suivant la revendication 1, caractérisée en ce qu'elle est réalisée en un matériau comprenant principalement de 1'oxyde d'aluminium. 3. Pointe suivant la revendication 1, caractérisée en ce qu'elle est réalisée en un matériau comprenant principalement de oxyde de béryllium. 4.- Pointe suivant la revendication 1, caractérisée en ce qu'elle est réalisée en un matériau comprenant principalement de l'oxyde de zirconium. 5.- Pointe suivant la revendication 1, caractérisée en ce qu'elle est réalisée en un matériau comprenant principalement du bioxyde de titane. 6. - Pointe suivant la revendication 1, caractérisée sn ce qu'elle est réalisée en un matériau consistant en un mélange de plusieurs des oxydes métalliques décrits dans les revendications 2 å 5. 7. Pointe suivant la revendication 1, caractérisée en ce que la proportion d'oxyde dans la masse de céramique est comprise entre 80 et 100%, et notamment est égale à 90 fio.